(57)【要約】      （修正有）【課題】メッキ処理を要しないホワイトゴールド系の装身具に関し、熱処理性にもすぐれ、かつ貴金属の王であるＡｕとＡｇの両方を含み、Ｐｄを主成分とするホワイトゴールドを実現し、さらに熱処理性のよいホワイトゴールドと他のＫ18などと熱処理で一体化してホワイトゴールドの美しさを対比し強調できる、メッキ無しの装身具を提供する。【解決手段】Ｐｄを主成分とし、ＡｕとＡｇの双方を添加してなるホワイトゴールドとＡｕを主材とするイエローゴールドを熱処理で一体化してなるメッキ層無しのホワイトゴールド装身具である。また、エンドレスに形成されたホワイトゴールドのリングとイエローゴールドのリングを熱処理で一体化してメッキ層無しのホワイトゴールド二色リングを実現できる。【選択図】図３
0003119852.tif 000002
【実用新案登録請求の範囲】
【請求項１】
Ｐｄを主成分とし、ＡｕとＡｇの双方を添加することによって、メッキ層を設けないことを特徴とするメッキ層無しのホワイトゴールド装身具。
【請求項２】
Ｐｄを８４〜９６％とし、Ａｕ２〜８％とＡｇ２〜８％を添加してなることを特徴とする請求項１に記載のメッキ層無しのホワイトゴールド装身具。
【請求項３】
Ｐｄを主成分とし、ＡｕとＡｇの双方を添加してなるホワイトゴールドとＡｕを主材とするイェローゴールドを熱処理で一体化してなることを特徴とする請求項１または請求項２に記載のメッキ層無しのホワイトゴールド装身具。
【請求項４】
エンドレスに形成されたホワイトゴールドのリングとイェローゴールドのリングを熱処理で一体化してなることを特徴とする請求項１、請求項２または請求項３に記載のメッキ層無しのホワイトゴールド二色リング。
【請求項５】
前記のホワイトゴールドのリングとイェローゴールドのリングの境界部に複数の窓穴を間隔をおいて開けてあることを特徴とする請求項４に記載のメッキ層無しのホワイトゴールド二色リング。
【請求項６】
前記のホワイトゴールドのリングは、Ｐｄを８４〜９６％とし、Ａｕ２〜８％とＡｇ２〜８％を添加してなる白色合金であることを特徴とする請求項４または請求項５に記載のメッキ層無しのホワイトゴールド二色リング。
【考案の詳細な説明】
【技術分野】
【０００１】
本考案は、メッキ処理を要しないホワイトゴールド系の装身具に関する。メッキ処理した装身具は、数年経つとメッキが剥離する恐れがあるため、業界内ではメッキ不要のホワイトゴールド材が研究模索されている。
【背景技術】
【０００２】
貴金属製の装身具は、従来から、pt（プラチナ) 、K18(金) 、K18WG(ホワイトゴールド) などの材料を使用してアクセサリーなどを生産してきたが、各材料本来の持つ色調をもっと大切にし生かせれば、さらに美しい装身具が実現できると思われる。そこで、本発明は、従来のホワイトゴールドに代わる美しい白色合金として、白金属であるＰｄ（パラジウム) 本来の美しさを生かした装身具を提供したい。
【０００３】
従来のホワイトゴールドであるＫ18ＷＧ材は、金のほかに５〜15％位のpdを混合しないと白色にならず、そのため特開2004−169168号でも指摘されているように黒みがかった色になるので、最終研磨後に、ロジウムメッキをする必要があった。しかしながら、メッキをつけた商品は、数年経つとメッキが剥離するという問題が避けられないので、特許文献１では、Ｐｄを主成分とし、ＣｕとＡｇを含む合金が提案されている。さらに、ＣｕとＡｇにＡｕ又はＰｔを添加した白色合金も提案されている。
【特許文献１】特開2004−169168
【考案の開示】
【考案が解決しようとする課題】
【０００４】
しかしながら、特許文献１のように、ＣｕとＡｇを添加したＰｄを主成分とする合金は、Ａｕを含んでいないからホワイトゴールドとはうたえない。さらにＡｕやＰｔを添加したとしても、ＡｕやＡｇの使用量が少ないため、貴金属としての高級感は強調できない。加えて、熱処理性に劣るという問題が残されている。材料本来の色調を生かした白色合金が実現できたとしても、それ単体での使用よりも他のＫ18などと対比して白色合金を強調できる装身具を実現するには、接合に熱処理が不可欠となる。したがって、熱処理性にも優れたホワイトゴールドが求められる。本考案の技術的課題は、このような問題に着目し、熱処理性にもすぐれ、かつ貴金属の王であるＡｕとＡｇの両方を含み、Ｐｄを主成分とするホワイトゴールドを実現し、さらに熱処理性のよいホワイトゴールドと他のＫ18などと熱処理で一体化してホワイトゴールドの美しさを対比し強調できる、メッキ無しの装身具を実現することにある。
【課題を解決するための手段】
【０００５】
本考案の技術的課題は次のような手段によって解決される。請求項１は、Ｐｄを主成分とし、ＡｕとＡｇの双方を添加することによって、メッキ層を設けないことを特徴とするメッキ層無しの装身具である。このように、Ｐｄを主成分とし、ＡｕとＡｇの双方を添加してなる装身具であるため、メッキ層を設けなくても、Ｐｄ自体の素材の色調を生かした白色の装身具が実現できる。しかも、貴金属のシンボルでもあるＡｕが添加されているので、ホワイトゴールドを強調し、うたうことができる。さらに、熱処理性に優れているので、熱処理によって容易にイェローゴールドなどの他の金属と一体化して、他の金属の色調と対比することでホワイトゴールドの白色を強調できるデザインが可能となり、各種装身具のデザインが容易になる。
【０００６】
請求項２は、Ｐｄを８４〜９６％とし、Ａｕ２〜８％とＡｇ２〜８％を添加してなることを特徴とする請求項１に記載のメッキ層無しの装身具である。このように、請求項１に記載のホワイトゴールドの組成として、Ａｕ２〜８％とＡｇ２〜８％を添加し、Ｐｄを８４〜９６％とすることで、安価なＰｄを主材としたため、安価な装身具を提供できる。また、Ｐｄに添加する材料はＡｕとＡｇのみであって、他の安価な材料は含まれていないので、「ゴールド」等の貴金属を強調し標榜できる。
【０００７】
請求項３は、Ｐｄを主成分とし、ＡｕとＡｇの双方を添加してなるホワイトゴールドとＡｕを主材とするイェローゴールドを熱処理で一体化してなることを特徴とする請求項１または請求項２に記載のメッキ層無しの装身具である。このように、Ｐｄを主成分とし、ＡｕとＡｇの双方を添加してなるホワイトゴールドは熱処理性に富んでいるため、Ａｕを主材とするイェローゴールドと熱処理で一体化して装身具を実現することによって、ホワイトゴールドの白色をイェローゴールドの色と対比し強調できる装身具が提供可能となり、ホワイトゴールドの色調を引き立てることができる。
【０００８】
請求項４は、エンドレスに形成されたホワイトゴールドのリングとイェローゴールドのリングを熱処理で一体化してなることを特徴とする請求項１、請求項２または請求項３に記載のメッキ層無しの二色リングである。このように、エンドレスに形成されたホワイトゴールドのリングとイェローゴールドのリングを熱処理で一体化してなる指輪などの二色リングは、ホワイトゴールドの白色をイェローゴールドの色と比較して色調を引き立てるのに適した組み合わせとなり、特に指輪などのリング状の装身具にした場合に最適である。
【０００９】
請求項５は、前記のホワイトゴールドのリングとイェローゴールドのリングの境界部に複数の窓穴を間隔をおいて開けてあることを特徴とする請求項４に記載のメッキ層無しの二色リングである。このように、前記のホワイトゴールドのリングとイェローゴールドのリングの境界部に複数の窓穴を間隔をおいて開けてあるため、ホワイトゴールドの色をイェローゴールドの色と対比できるだけでなく、複数の窓穴の各種形状もデザイン形成に寄与できる。しかも、指輪を緩めに形成した場合でも、複数の窓穴に指の肉が軽く食い込むことによって、指輪が脱落するのを防げるので、緩めの指輪を好む消費者に歓迎される。
【００１０】
請求項６は、前記のホワイトゴールドのリングは、Ｐｄを８４〜９６％とし、Ａｕ２〜８％とＡｇ２〜８％を添加してなる白色合金であることを特徴とする請求項４または請求項５に記載のメッキ層無しの二色リングである。このように、前記のような二色リングにおいて、ホワイトゴールドのリングは、Ｐｄを８４〜９６％とし、Ａｕ２〜８％とＡｇ２〜８％を添加してなる白色合金であるため、貴金属の王とされているＡｕとＡｇを含んでいながら、安価なＰｄが主材となっているため、低コストでホワイトゴールド入り二色リングを提供できる。
【考案の効果】
【００１１】
請求項１のように、Ｐｄを主成分とし、ＡｕとＡｇの双方を添加してなる装身具であるため、メッキ層を設けなくても、Ｐｄ自体の素材の色調を生かした白色の装身具が実現できる。しかも、貴金属のシンボルでもあるＡｕが添加されているので、ホワイトゴールドを強調し、うたうことができる。さらに、熱処理性に優れているので、熱処理によって容易にイェローゴールドなどの他の金属と一体化して、他の金属の色調と対比することでホワイトゴールドの白色を強調できるデザインが可能となり、各種装身具のデザインが容易になる。
【００１２】
請求項２のように、請求項１に記載のホワイトゴールドの組成として、Ａｕ２〜８％とＡｇ２〜８％を添加し、Ｐｄを８４〜９６％とすることで、安価なＰｄを主材としたため、安価な装身具を提供できる。また、Ｐｄに添加する材料はＡｕとＡｇのみであって、他の安価な材料は含まれていないので、「ゴールド」等の貴金属を強調し標榜できる。
【００１３】
請求項３のように、Ｐｄを主成分とし、ＡｕとＡｇの双方を添加してなるホワイトゴールドは熱処理性に富んでいるため、Ａｕを主材とするイェローゴールドと熱処理で一体化して装身具を実現することによって、ホワイトゴールドの白色をイェローゴールドの色と対比し強調できる装身具が提供可能となり、ホワイトゴールドの色調を引き立てることができる。
【００１４】
請求項４のように、エンドレスに形成されたホワイトゴールドのリングとイェローゴールドのリングを熱処理で一体化してなる指輪などの二色リングは、ホワイトゴールドの白色をイェローゴールドの色と比較して色調を引き立てるのに適した組み合わせとなり、特に指輪などのリング状の装身具にした場合に最適である。
【００１５】
請求項５のように、前記のホワイトゴールドのリングとイェローゴールドのリングの境界部に複数の窓穴を間隔をおいて開けてあるため、ホワイトゴールドの色をイェローゴールドの色と対比できるだけでなく、複数の窓穴の各種形状もデザイン形成に寄与できる。しかも、指輪を緩めに形成した場合でも、複数の窓穴に指の肉が軽く食い込むことによって、指輪が脱落するのを防げるので、緩めの指輪を好む消費者に歓迎される。
【００１６】
請求項６のように、前記のような二色リングにおいて、ホワイトゴールドのリングは、Ｐｄを８４〜９６％とし、Ａｕ２〜８％とＡｇ２〜８％を添加してなる白色合金であるため、貴金属の王とされているＡｕとＡｇを含んでいながら、安価なＰｄが主材となっているため、低コストでホワイトゴールド入り二色リングを提供できる。
【考案を実施するための最良の形態】
【００１７】
次に本考案によるメッキ無しの装身具が実際上どのように具体化されるか実施形態を説明する。図１は本考案によるメッキ無し装身具の実施形態を示す斜視図である。図１はリング状の装身具として、指輪を例示したもので、18金製のイェローゴールドの部分１と本発明によるホワイトゴールドの部分２とが熱処理によって一体化されている。このように、ホワイトゴールドの部分２とイェローゴールドの部分１が一体化されているので、互いに対比し易い。その結果、ホワイトゴールドの主材であるＰｄ本来の材質の色調を、他の金属であるイェローゴールドと対比することによって引き立てることができる。
【００１８】
ホワイトゴールドの部分２の材質は、Ｐｄ９０％、Ａｕが５％、Ａｇが５％の割合が適している。ただし、主材であるＰｄは、８４〜９６％の範囲でもよく、またＡｕは２〜８％の範囲でもよい。Ａｇも２〜８％の範囲でも許容される。主材であるＰｄは、８４％以下だと、他のＡｕとＡｇの比率が増えるため、Ｐｄ本来の白色の色調が犠牲になり、メッキ処理が必要になってくる。９６％を越えると、ＡｕとＡｇの比率が少な過ぎて、熱処理性が低下し、他の金属と一体化するのが困難になる。また、ＡｕとＡｇは、それぞれ２〜８％の範囲で許容されるが、２％未満だと熱処理性が悪くなり、８％を越えるとＰｄの比率が低下して、Ｐｄ本来の色調が低下するという問題が生じる。
【００１９】
図２は図１の指輪の製造方法を工程順に示す図である。まず、前記のようなホワイトゴールドの板材を用いて、（１）のようなひまわりの花状をドーナツ形にプレスして打ち抜き形成する。次いで、（２）のように、花状部３の中央の穴部４の中に治具５を挿入して絞り加工することにより、（３）のような円筒状に形成する。その結果、継ぎ目無しのエンドレスの円筒状体６ができる。
【００２０】
以上はホワイトゴールドで加工するが、イェローゴールドの板材でも同様に（１）（２）（３）の順に加工して、継ぎ目無しの円筒状体を形成する。次いで、（４）のように、前記のようにして形成したイェローゴールドの円筒状体１Ｒとホワイトゴールド２Ｒの冠状の凹凸７、８同士を互い違いに嵌め合わせて突き合わせた状態で、矢印方向に圧着する。次いで、その状態で約１０００℃に加熱し熱処理することによって一体化する。このように熱処理で二つの部品を合体するため、従来のように、後でメッキ処理を要するホワイトゴールド材では製造できず、本発明のようにメッキ処理が不要な組成によって初めて実現可能となる。
【００２１】
図２のような製法において、冠状の凹凸形状を変えるだけで、図３（１）〜（６）のような様々なデザインが可能となる。（１）は図１と同じデザインであり、（２）は図１のイェローゴールドの部分１とホワイトゴールドの部分２間において、波形の山と谷の部分に三日月状の窓穴９を開けた例である。（３）は、（１）図のイェローゴールドの部分１とホワイトゴールドの部分２における波形の山の部分を切除して窓穴９を形成した例である。（４）は（３）図におけるイェローゴールド部１の半円状窓穴９とホワイトゴールド部２の半円状窓穴９同士をちょうど一致させて、円状にした例である。
【００２２】
（５）は、図２（３）における冠状の波形を三角の鋸歯状に形成した例であり、イェローゴールド部分１とホワイトゴールド部分２の山と谷を合致させて合体してある。（６）は、（５）図におけるイェローゴールド部分１とホワイトゴールド部分２を三角山の約１／２だけ分離すると共に、イェローゴールド部分１とホワイトゴールド部分２とを相対的にリングの円周方向に回転させることによって、長方形の窓穴９を開けた例である。
【００２３】
窓穴９を形成する場合、図３（４）のように、イェローゴールド部分１とホワイトゴールド部分２との合わせ目に円形の窓穴９を開けると、指輪を指に嵌めた際に、指の肉が窓穴９中に食い込むので、指輪の脱落防止として機能する。通常の指輪は、指の肉に指輪が食い込んでしまって抜けなくなったり、痛くなる場合があるので、緩めを好む消費者も多い。ところが、円形などのように大きめの窓穴９を開けてあると、緩めの指輪にしても、指の肉が窓穴９に軽く食い込むので、容易に脱落することはない。なお、以上の実施形態は指輪の例であるが、ネックレスやブレスレットその他の装身具にも適用できることは言うまでもない。
【産業上の利用可能性】
【００２４】
以上のように、本考案によると、Ｐｄを主成分とし、ＡｕとＡｇの双方を添加してなるホワイトゴールドとＡｕを主材とするイェローゴールドを熱処理で一体化することによって、熱処理性のよいホワイトゴールドと他のＫ18などと熱処理で一体化してホワイトゴールドの美しさを対比し強調できる。しかもメッキ層無しの装身具を実現できる。
【図面の簡単な説明】
【００２５】
【図１】本考案によるメッキ無し装身具の実施形態として指輪を例示する斜視図である。
【図２】図１の指輪の製造方法を工程順に示す図である。
【図３】イェローゴールド部分とホワイトゴールド部分との合体部の形状や窓穴を各種例示する指輪側面図である。
【符号の説明】
【００２６】
１  イェローゴールドの部分
２  ホワイトゴールドの部分
１Ｒ  イェローゴールドの円筒状体
２Ｒ  ホワイトゴールドの円筒状体
３  花状部
４  中央穴部
５  治具
６  円筒状体
７  凹部
８  凸部
９  窓穴
【図１】
0003119852.tif 000003
【図２】
0003119852.tif 000004
【図３】
0003119852.tif 000005
【手続補正書】
【提出日】平成17年12月13日(2005.12.13)
【手続補正１】
【補正対象書類名】実用新案登録請求の範囲
【補正対象項目名】全文
【補正方法】変更
【補正の内容】
【実用新案登録請求の範囲】
【請求項１】
Ｐｄを主成分とし、ＡｕとＡｇの双方を添加することによって、メッキ層を設けないことを特徴とするメッキ層無しのホワイトゴールドリング。
【請求項２】
Ｐｄを８４〜９６％とし、Ａｕ２〜８％とＡｇ２〜８％を添加してなることを特徴とする請求項１に記載のメッキ層無しのホワイトゴールドリング。
【請求項３】
Ｐｄを主成分とし、ＡｕとＡｇの双方を添加してなるホワイトゴールドとＡｕを主材とするイェローゴールドを熱処理で一体化することによってホワイトゴールドの白色をイェローゴールドの色と対比し強調可能としたことを特徴とするメッキ層無しのホワイトゴールド二色リング。                                                                
【請求項４】
エンドレスに形成されたホワイトゴールドのリングとイェローゴールドのリングを熱処理で一体化してなることを特徴とする請求項１、請求項２または請求項３に記載のメッキ層無しのホワイトゴールド二色リング。
【請求項５】
前記のホワイトゴールドのリングとイェローゴールドのリングの境界部に複数の窓穴を間隔をおいて開けてあることを特徴とする請求項４に記載のメッキ層無しのホワイトゴールド二色リング。
【請求項６】
前記のホワイトゴールドのリングは、Ｐｄを８４〜９６％とし、Ａｕ２〜８％とＡｇ２〜８％を添加してなる白色合金であることを特徴とする請求項４または請求項５に記載のメッキ層無しのホワイトゴールド二色リング。